ПОЛИМЕРИЗУЕМЫЙ НЕОРГАНИЧЕСКИЙ-ОРГАНИЧЕСКИЙ РАСТВОР ПРЕДШЕСТВЕННИКА ДЛЯ НАНОРАЗМЕРНЫХ ОКСИДОВ МЕТАЛЛОВ, ЕГО ПРИМЕНЕНИЕ ДЛЯ ПОЛУЧЕНИЯ СПЕЧЕННОЙ МЕМБРАНЫ И ЕЕ ПРИМЕНЕНИЕ

1. Полимеризуемый неорганический-органический раствор предшественника для наноразмерных оксидов металлов, получаемый способом, включающим стадии:
(a) получение раствора, по крайней мере, одного катиона металла и органического соединения, и
(b) нагревание раствора до температуры от 20 до 300°С с получением полимеризуемого раствора предшественника для наноразмерных оксидов, и
(c) завершение нагревания, когда вязкость при комнатной температуре составит от 10 до 500 мПа·сек.
2. Полимеризуемый неорганический-органический раствор предшественника по п.1, где, по крайней мере, один катион металла выбирают из группы, включающей Се, Gd, Co, Al, Sm, Fe, Mg, Ni, Y, Zr, La, Sr, Mn, Sc, Ti и их смеси.
3. Полимеризуемый неорганический-органический раствор предшественника по п.1, где, по крайней мере, одно органическое соединение имеет карбонильную группу или является мономерным соединением.
4. Полимеризуемый неорганический-органический раствор предшественника по п.3, где, по крайней мере, одним органическим соединением является этиленгликоль, лимонная кислота или ацетилацетон.
5. Спеченная мембрана, получаемая способом, включающим стадии:
(a) смешивание полимеризуемого неорганического-органического раствора предшественника с порошком керамического оксида, растворителем и, необязательно, по крайней мере, одним полимерным соединением с получением смеси,
(b) размол на шаровой мельнице смеси с получением суспензии,
(c) формование суспензии,
(d) спекание формованной суспензии с получением спеченной мембраны.
6. Спеченная мембрана по п.5, где суспензию формуют на субстрате и субстрат спекают одновременно с формованной суспензией.
7. Спеченная мембрана по п.6, где субстратом является мембрана или электрод для топливного элемента.
8. Спеченная мембрана по п.6, где суспензией является электролитическая суспензия и субстратом является анод.
9. Спеченная мембрана по п.5, где порошок керамического оксида содержит металл, выбранный из группы, включающей Се, Gd, Co, Al, Sm, Mn, Fe, Mg, Mi, La, Sr, Y, Zr, Sc, Ti и их смеси.
10. Спеченная мембрана по п.5, где, по крайней мере, одно полимерное соединение выбирают из группы, включающей поливинилпирролидон, поливиниловый спирт, поливинилбутираль и их смеси.
11. Спеченная мембрана по п.5, где растворитель выбирают из группы, включающей этанол, метилэтилкетон, терпинеол и воду.
12. Твердооксидный топливный элемент, содержащий спеченную мембрану по п.5.
13. Твердооксидный электролизер, содержащий спеченную мембрану по п.5.
14. Твердооксидный мембранный элемент, содержащий спеченную мембрану по п.5.
15. Батарея, содержащая, по крайней мере, два твердооксидных топливных элемента по п.12.
16. Батарея, содержащая, по крайней мере, два твердооксидных электролизера по п.13.
17. Батарея, содержащая, по крайней мере, два твердооксидных мембранных элемента по п.14.
18. Применение батареи по любому из пп.15-17 для отделения газа.
19. Применение батареи, содержащей, по крайней мере, два твердооксидных топливных элемента по п.15 для производства энергии.
20. Применение батареи, содержащей, по крайней мере, два твердооксидных мембранных элемента по п.17 для отделения кислорода.